(57)【特許請求の範囲】
【請求項１】
Ｇｅ：５０〜９５原子％、Ｃｒ：５〜５０原子％からなる組成を有する拡散防止膜形成用ターゲットにおいて、
Ｇｅ素地中にＧｅ−Ｃｒ金属間化合物相が分散している組織を有することを特徴とする拡散防止膜形成用ターゲット。
【請求項２】
前記Ｇｅ−Ｃｒ金属間化合物相は、Ｃｒ11Ｇｅ19相であることを特徴とする請求項１記載の拡散防止膜形成用ターゲット。
【請求項３】
前記Ｇｅ−Ｃｒ金属間化合物相は、Ｃｒ3Ｇｅ相がＣｒ11Ｇｅ19相により包囲された目玉状複合相であることを特徴とする請求項１記載の拡散防止膜形成用ターゲット。
【請求項４】
前記Ｇｅ−Ｃｒ金属間化合物相は、Ｃｒ11Ｇｅ19相と、Ｃｒ3Ｇｅ相がＣｒ11Ｇｅ19相により包囲された目玉状複合相とが混合して分散している混合相であることを特徴とする請求項１記載の拡散防止膜形成用ターゲット。
【発明の詳細な説明】
【０００１】
【発明の属する技術分野】
この発明は、ＣＤ−ＲＷ、ＤＶＤ−ＲＡＭ、ＭＯ、ＭＤなどの光記録媒体、特にＣＤ−ＲＷ光記録媒体における拡散防止膜を作製するためのターゲットに関するものである。
【０００２】
【従来の技術】
一般に、光ビームを用いて情報の記録および消去を行う光ディスクなどの光記録媒体の膜構造は、図５の断面図に示されるように、基板１の表面に下部誘電体膜２を形成し、この下部誘電体膜２の上に拡散防止膜６を形成し、この拡散防止膜６の上に光記録膜３を形成し、この光記録膜３の上に拡散防止膜６を形成し、この拡散防止膜６の上に上部誘電体膜４を形成し、この上部誘電体膜４の上に反射膜５を形成した構造となっており、実用の光記録媒体は前記反射膜５を保護するために反射膜５の上にさらに保護膜（図示せず）を形成した構造となっている。かかる膜構造の光記録媒体は、レーザー光の照射により光記録膜３を結晶状態と非晶質状態との間で相変化させ、情報の記録・消去による書き換えを行う。
【０００３】
前記光記録媒体を構成する基板１は厚さ：０．５〜３ｍｍ程度の透明な樹脂やガラスなどからなる円板で構成されており、基板を構成する樹脂としては、アクリル樹脂、ポリカーボネート、エポキシ樹脂、ポリオレフィン樹脂、ポリメチルメタクリレート（ＰＭＭＡ）樹脂、ポリイミド樹脂などが使用されている。
【０００４】
また、前記光記録膜３は、Ｉｎ−Ｓｅ系組成を有する光記録膜、Ｉｎ−Ｓｅ−Ｔｅ系組成を有する光記録膜、Ｇｅ−Ｓｂ−Ｔｅ系組成を有する光記録膜、Ｐｄ−Ｇｅ−Ｓｂ−Ｔｅ系組成を有する光記録膜、Ｐｔ−Ｇｅ−Ｓｂ−Ｔｅ系組成を有する光記録膜、Ｎｂ−Ｇｅ−Ｓｂ−Ｔｅ系組成を有する光記録膜、Ｎｉ−Ｇｅ−Ｓｂ−Ｔｅ系組成を有する光記録膜、Ｃｏ−Ｇｅ−Ｓｂ−Ｔｅ系組成を有する光記録膜、Ｉｎ−Ａｇ−Ｔｅ−Ｓｂ系組成を有する光記録膜、Ｇｅ−Ｓｂ−Ｔｅ系組成を有する光記録膜などが知られており、この光記録膜３は通常１０〜４５ｎｍの厚さを有し、スパッタにより形成される。これら光記録膜の内でも特にＩｎ−Ａｇ−Ｔｅ−Ｓｂ系組成を有する光記録膜を積層した光記録媒体はオーバーライト可能回数が大で寿命が長く、さらに信頼性が高いところから広く使用されている。そして前記Ｉｎ−Ａｇ−Ｔｅ−Ｓｂ系組成を有する光記録膜は、原子％で、０＜Ｉｎ≦３０，０＜Ａｇ≦３０，１０≦Ｔｅ≦５０，１０≦Ｓｂ≦８０の組成を有し、この組成を有する光記録膜は３≦Ｉｎ≦３０，２≦Ａｇ≦３０，１０≦Ｔｅ≦５０，１５≦Ｓｂ≦８３の組成を有するターゲットを用いてスパッタすることにより形成されることが知られている（特開平８−２２６４４号公報参照）。
【０００５】
前記基板１の上に形成される下部誘電体膜２は記録時に光記録膜３から基体１に伝わる熱を遮断して基体１を保護する作用をなし、一方、光記録膜３の上に形成される上部誘電体膜４は光記録膜３を保護すると共に、記録後、光記録膜に残った熱を熱伝導により放出する作用を有する。前記下部誘電体膜２および上部誘電体膜４は、通常、二酸化ケイ素を１０〜３０原子％含有し、残部が硫化亜鉛からなる硫化亜鉛−二酸化ケイ素系誘電体膜で構成されている。そして前記下部誘電体膜２および上部誘電体膜４はいずれも純度：９９．９９９重量％以上の二酸化ケイ素：１０〜３０原子％を含有し、残部が純度：９９．９９９重量％以上の硫化亜鉛からなり、相対密度が９０％以上有する焼結体で構成されたターゲットをスパッタすることにより形成される。
【０００６】
さらに、前記反射膜５は、通常、Ａｌ，Ａｕ，Ａｇ，Ｃｕ，Ｃｒ，Ｔｉ，Ｔａ，Ｍｏ，Ｐｔなど単体あるいはこれら１種以上の合金など高反射率金属からなる厚さ１〜２００ｎｍのスパッタ膜で構成されている。また実用に際して反射膜５の上に形成する保護膜（図示せず）が形成される。この保護膜（図示せず）は耐摩耗性および耐食性を有する種々の有機化合物をスピンコート、スプレーコート、ディピングすることにより形成してもよく、さらに光を透過する酸化物、窒化物、炭化物などの膜を使用しても良い。
【０００７】
下部誘電体膜２および上部誘電体膜４はいずれも硫化亜鉛を主成分としており、硫化亜鉛を主成分とする下部誘電体膜２および上部誘電体膜４が光記録膜３に直接接すると、誘電体膜の硫黄成分が光記録膜３に拡散し、そのために光記録膜３の性能の劣化が早くなる。そこで拡散防止膜６を下部誘電体膜２と光記録膜３の間および上部誘電体膜４と光記録膜３の間にそれぞれ挟んで下部誘電体膜２および上部誘電体膜４の硫黄成分が光記録膜３に拡散するのを防止している。この拡散防止膜６は、Ｇｅ：５０〜９５原子％、Ｃｒ：５〜５０原子％からなる組成を有するターゲットを用い、スパッタリングにより形成することも知られている。
【０００８】
【発明が解決しようとする課題】
しかし、市販の拡散防止膜形成用ターゲットは、密度および強度が低く、割れが発生しやすいために取り扱いに注意が必要であり、さらにスパッタリング中に冷却水圧力によるバッキングプレートの湾曲などによりターゲットに割れが頻発するなどの欠点があった。
【０００９】
【課題を解決するための手段】
そこで、本発明者らは、市販の拡散防止膜形成用ターゲットよりも一層高密度および高強度を有する拡散防止膜形成用ターゲットを得るべく研究を行った。
その結果、
（イ）市販の拡散防止膜形成用ターゲットは、金属Ｃｒ相がＧｅ−Ｃｒ金属間化合物相に囲まれた状態で金属Ｃｒ相がＧｅ素地中に分散した組織を有していたが、Ｃｒ相を消滅させてＧｅ素地中にＧｅ−Ｃｒ金属間化合物相のみが分散している組織を有する拡散防止膜形成用ターゲットを作製したところ、密度および強度が格段に向上し、
（ロ）前記Ｇｅ−Ｃｒ金属間化合物相のみが分散している組織は、Ｇｅ素地中に、Ｃｒ11Ｇｅ19相、Ｃｒ3Ｇｅ相がＣｒ11Ｇｅ19相により包囲された目玉状複合相、またはこれらＣｒ11Ｇｅ19相および目玉状複合相が混合して分散している混合相である、という研究結果が得たのである。
【００１０】
この発明は、かかる研究結果に基づいて成されたものであって、
（１）Ｇｅ：５０〜９５原子％、Ｃｒ：５〜５０原子％からなる組成を有する拡散防止膜形成用ターゲットにおいて、Ｇｅ素地中にＧｅ−Ｃｒ金属間化合物相が分散している組織を有する拡散防止膜形成用ターゲット、
（２）Ｇｅ：５０〜９５原子％、Ｃｒ：５〜５０原子％からなる組成を有する拡散防止膜形成用ターゲットにおいて、Ｇｅ素地中に、Ｃｒ11Ｇｅ19相からなるＧｅ−Ｃｒ金属間化合物相が分散している組織を有する拡散防止膜形成用ターゲット、
（３）Ｇｅ：５０〜９５原子％、Ｃｒ：５〜５０原子％からなる組成を有する拡散防止膜形成用ターゲットにおいて、Ｇｅ素地中に、Ｃｒ3Ｇｅ相がＣｒ11Ｇｅ19相により包囲された目玉状複合相からなるＧｅ−Ｃｒ金属間化合物相が分散している組織を有する拡散防止膜形成用ターゲット、
（４）Ｇｅ：５０〜９５原子％、Ｃｒ：５〜５０原子％からなる組成を有する拡散防止膜形成用ターゲットにおいて、Ｇｅ素地中に、Ｃｒ11Ｇｅ19相およびＣｒ3Ｇｅ相がＣｒ11Ｇｅ19相により包囲された目玉状複合相が混合して分散している組織を有する拡散防止膜形成用ターゲット、に特徴を有するものである。
【００１１】
この発明の拡散防止膜形成用ターゲットは、Ｇｅ粉末：５０〜９５原子％、Ｃｒ粉末：５〜５０原子％となるように配合し、混合して混合粉末を作製し、この混合粉末をホットプレスすることにより作製することができる。そのホットプレス条件は、原料粉末の粒径、ホットプレスの温度、圧力などによって変化する。しかし、いずれにしても金属Ｃｒ相が消滅してＧｅ−Ｃｒ金属間化合物相となるような条件でホットプレスすることが必要である。
【００１２】
このようにして得られたこの発明の拡散防止膜形成用ターゲットは、
図１の写生図に示されるＧｅ素地７中にＣｒ11Ｇｅ19相８からなるＧｅ−Ｃｒ金属間化合物相が分散している組織、図２の写生図および図３の金属組織写真に示されるＧｅ素地７中にＣｒ3Ｇｅ相９がＣｒ11Ｇｅ19相８により包囲された目玉状複合相１０からなるＧｅ−Ｃｒ金属間化合物相が分散している組織、または、図示してはいないが、図１に示される組織と図２に示される組織が混在した組織を有しており、これら組織を有するこの発明の拡散防止膜形成用ターゲットは高密度および高強度を有するのである。
これに対して、市販の拡散防止膜形成用ターゲットは、図４の写生図に示されるように、金属Ｃｒ相１１がＣｒ3Ｇｅ相９およびＣｒ11Ｇｅ19相８からなるＧｅ−Ｃｒ金属間化合物相に囲まれた状態で金属Ｃｒ相１１が残存している組織を有しており、この市販の拡散防止膜形成用ターゲットは密度および強度が低いのである。
【００１３】
【発明の実施の形態】
表１に示される平均粒径のＧｅ粉末およびＣｒ粉末を用意し、これら原料粉末を表１に示される割合で配合し、この配合粉末をポリポットの中に入れ、５時間湿式混合し、得られた混合粉末をホットプレスの金型に充填し、真空雰囲気中、表１に示される温度および圧力の条件でホットプレスすることによりホットプレス体を作製し、このホットプレス体を機械加工することにより直径：２００ｍｍ、厚さ：６ｍｍの寸法を有する本発明拡散防止膜形成用ターゲット１〜３を作製した。さらに、比較のために、市販の拡散防止膜形成用ターゲットを用意し、これを従来拡散防止膜形成用ターゲットとした。
【００１４】
これら本発明拡散防止膜形成用ターゲット１〜３および従来拡散防止膜形成用ターゲットについて、断面の組織を金属顕微鏡で観察したところ、Ｇｅ素地中にＣｒ11Ｇｅ19相が分散した組織、Ｇｅ素地中にＣｒ3Ｇｅ相がＣｒ11Ｇｅ19相により包囲された目玉状複合相が分散した組織、Ｇｅ素地中にＣｒ11Ｇｅ19相および目玉状複合相が混合分散した組織、並びに金属Ｃｒ相をＣｒ3Ｇｅ相が包囲した状態で金属Ｃｒ相が残存している組織が観察され、これら組織を表１に示した。なお、Ｇｅ素地中にＣｒ3Ｇｅ相がＣｒ11Ｇｅ19相により包囲された目玉状複合相が分散した組織の金属顕微鏡組織写真を図３に示した。
表１において、Ｇｅ素地中にＣｒ11Ｇｅ19相が８０％以上占めて分散している組織をＣｒ11Ｇｅ19相組織、
Ｇｅ素地中にＣｒ3Ｇｅ相がＣｒ11Ｇｅ19相により包囲された目玉状複合相が８０％以上占めている組織を目玉状複合相組織、
Ｃｒ11Ｇｅ19相および目玉状複合相が混合して分散しているためにどちらにも分類できない組織を混合相組織、
金属Ｃｒ相がＣｒ3Ｇｅ相およびＣｒ11Ｇｅ19相により包囲されて金属Ｃｒ相が残存している組織を金属Ｃｒ残存相組織、
として示し、さらにこれら本発明拡散防止膜形成用ターゲット１〜３および従来拡散防止膜形成用ターゲットの密度および抗折強度を測定し、その結果を表１に示した。
【００１５】
【表１】
0003978764.tif 000002
【００１６】
【発明の効果】
表１に示される結果から、金属Ｃｒ残存相組織を有しない本発明拡散防止膜形成用ターゲット１〜３は、金属Ｃｒ残存相組織を有する従来拡散防止膜形成用ターゲットに比べて、密度および抗折強度が格段に優れていることが分かる。
【図面の簡単な説明】
【図１】Ｇｅ素地中にＣｒ11Ｇｅ19相が分散した組織の写生図である。
【図２】Ｇｅ素地中にＣｒ3Ｇｅ相がＣｒ11Ｇｅ19相により包囲された目玉状複合相が分散した組織の写生図である。
【図３】Ｇｅ素地中にＣｒ3Ｇｅ相がＣｒ11Ｇｅ19相により包囲された目玉状複合相が分散した組織の金属顕微鏡組織写真である。
【図４】金属Ｃｒ相をＣｒ3Ｇｅ相が包囲した状態で金属Ｃｒ相が残存している組織の写生図である。
【図５】光記録媒体の膜構造断面図である。
【符号の説明】
１  基板
２  下部誘電体膜
３  記録膜
４  上部誘電体膜
５  反射膜
６  拡散防止膜
７  Ｇｅ素地
８  Ｃｒ11Ｇｅ19相
９  Ｃｒ3Ｇｅ相
１０  目玉状複合相
１１  金属Ｃｒ相
【図１】
0003978764.tif 000003
【図２】
0003978764.tif 000004
【図３】
0003978764.tif 000005
【図４】
0003978764.tif 000006
【図５】
0003978764.tif 000007